플라스크 내 에 실시 예 1 의 공정 1 에서 합성 한 식 ( M - 3 ) 으로 나타나 는 중간체 화합물 ( 259 ㎎, 0 . 50 m ㏖), 4 -( 트리플 루 오로 메틸 ) 페닐 보론 산 ( 516 ㎎, 2 . 0 m ㏖), [ 1 , 1 '- 비스 ( 디페닐 포스 피노 ) 페로 센 ] - 디 클로로 팔라듐 ( Ⅱ ) 디 클로로메탄 부가물 ( 7 . 32 ㎎, 0 . 01 m ㏖), 인산 칼륨 ( 637 ㎎, 3 . 0 m ㏖) 및 , 탈기 한 톨루엔 과 물 의 9 : 1 혼합 용매 ( 5 ml ) 를 넣 고 , 마이크로파 장치 를 이용 하 여 170 ℃ 에서 1 시간 반응 을 행했 다 . 얻 어 진 혼합물 에 물 ( 10 ml ) 을 더 하 고 , 아세트산 에틸 ( 10 ml ) 에 의해 3 회 추출 을 행했 다 . 얻 어 진 유기 층 을 감압 농축 하 여 , 고체 를 얻 었 다 . 얻 어 진 고체 를 실리카 겔 칼럼 크로마토그래피 에 의해 정제 함 으로써 하기식 ( M - 5 ) 로 나타나 는 중간체 화합물 349 ㎎( 0 . 445 m ㏖, 수율 89 ％) 을 얻 었 다 .